Patent UA-43347-C2 (UA)
Title: Спосіб лікування психічних захворювань
IPC: C07D471/08
Filed: 1994-08-18
Abstract: Об'єкт винаходу. Спосіб приготування муфти, що термоусаджується, із наповнених епоксидних полімерів Галузь застосування. Винахід відноситься до галузі переробки високомолекулярних з'єднань, переважно сітчастих (термореактивних) полімерів, зокрема, до способів одержання трубчастих виробів із наповнених епоксидних полімерів, які володіють ефектом пам'яті форми, тобто відновлюють свою початкову форму в результаті нагрівання виробу, і може бути використаний в різноманітних галузях техніки, включаючи одержання муфт, що термоусаджуються, і які знаходять застосування в технології з'єднання поліетиленових труб (ПЕТ) при виконанні ремонту газо, -водопроводів та інших трубопровідних систем, як у стаціонарних, так і в польових умовах, а також у машинобудуванні, енергетиці, авіаційній і суднобудівній промисловості й інших галузях. Сутність винаходу. В способі приготування муфти, що термоусаджується. із наповнених епоксидних полімерів, який включає приготування в'яжучого на основі смоляної частини епоксидної композиції і ангідридного затверджувача, подальше затвердження в'яжучого з отриманням вихідної заготовки з епоксидного полімеру, нагрів вихідної заготовки до переходу у високоеластичний стан і її деформування у високоеластичному стані з наступним охолодженням при зберіганні напруженого стану, причому епоксидна композиція має температуру склування 50-90°С і включає жорстку й еластичну компоненти, при цьому в якості жорсткої компоненти використовують ароматичний складний дигліцидиловий ефір. в якості еластичної компоненти - блоколігомер з аліфатичної епоксидної смоли і кислого олігоефіру при їхньому співвідношенні 3:2 - 4:2 відповідно, до смоляної частини епоксидної композиції додатково вводять епоксидно-діанову смолу марки ЕД-20 з молекулярною масою 400-450 при такому співвідношенні інгредієнтів, мас.ч.: дигліцидиловий ефір УП-640 75,0-85,0 блоколігомер з аліфатичної епоксидної смоли і кислого олігоефіру УП-599 15,0-22,0 епоксидно-діанова смола ЕД-20 1,8-2,7 Ізометилтетрагідрофталевий ангідрид ізо-МТГФА 60,0-85,0 2,4,6-тріс(диметиламінометил)фенол УП-606/2 0,6-0,9, смоляну частину отриманої епоксидної композиції у розчинному стані піддають при температурі 60-80°С і постійному статичному тиску 0,4-0,5 МПа протягом 15-20 хв. одночасному об'ємному впливу ультразвукових коливань на низьких частотах 15-18 кГц при амплітуді 3-6 мкм і інтенсивності 4-8 Вт/см2, і на середніх частотах 1-1,5 МГц при амплітуді 0,1-0,2 мкм і інтенсивності 20-30 Вт/см2, а після приготування у просочувальній ванні в'яжучого на основі озвученої смоляної частини епоксидної композиції, проводять введення до нього наповнювачів шляхом їх просочування приготовленим в'яжучим, після чого просочений в'яжучим наповнювач до його затвердження піддають поза просочувальною ванною одночасній контактній ультразвуковій обробці поздовжніми і поперечними низькочастотними коливаннями при частоті 15-18 кГц, амплітуді 3-6 мкм, інтенсивності 4-8 Вт/см2, температурі 60-80°С впродовж 1-2 с при нормальному тиску. Спосіб приготування муфти, що термоусаджується, із наповнених епоксидних полімерів також відрізняється тим, що в якості наповнювачів використовують безперервне скловолокно або органоволокно. Технічний результат. Одержання виробів з високою міцністю в склоподібному стані при зберіганні прийнятних робочих величин деформації сформованих виробів при термоусадці, що дозволяє використовувати такі вироби в якості високоміцних сполучних муфт. 2 з.п. ф-ли.